(57)【要約】      （修正有）【課題】成形時のガラスの耐失透性を維持した上で、イオン交換性能が高く機械的強度が向上した強化ガラスを提供する。【解決手段】質量％で、ＳｉＯ２：４５〜７５％、Ａｌ２Ｏ３：０〜２５％、Ｌｉ２Ｏ＋Ｎａ２Ｏ＋Ｋ２Ｏ：０〜３０％の組成を有し、ＳＯ３＋Ｃｌを０．０００１〜０．５質量％含有し、β−ＯＨ値が０．０１〜０．５／ｍｍであり、イオン交換処理を行うことにより、応力値が３００ＭＰａ以上であり、厚みが１μｍ以上である圧縮応力層が形成された強化ガラスとする。【選択図】なし【特許請求の範囲】
【請求項１】
圧縮応力層を有する強化ガラスにおいて、
β−ＯＨ値が０．０１〜０．５／ｍｍであることを特徴とする強化ガラス。
【請求項２】
β−ＯＨ値が０．４／ｍｍ以下であることを特徴とする請求項１に記載の強化ガラス。
【請求項３】
ガラス組成中のＳＯ３＋Ｃｌの含有量が０．０００１〜０．５質量％であることを特徴とする請求項１または２に記載の強化ガラス。
【請求項４】
圧縮応力層の圧縮応力値が３００ＭＰａ以上であり、且つ圧縮応力層の厚みが１μｍ以上であることを特徴とする請求項１〜３のいずれかに記載の強化ガラス。
【請求項５】
ガラス組成として、質量％で、ＳｉＯ２  ４５〜７５％、Ａｌ２Ｏ３  ０〜２５％、Ｌｉ２Ｏ＋Ｎａ２Ｏ＋Ｋ２Ｏ  ０〜３０％含有することを特徴とする請求項１〜４のいずれかに記載の強化ガラス。
【請求項６】
ガラス組成として、質量％で、ＳｉＯ２  ４５〜７５％、Ａｌ２Ｏ３  ３〜２５％、Ｌｉ２Ｏ＋Ｎａ２Ｏ＋Ｋ２Ｏ  １〜２５％含有することを特徴とする請求項１〜５のいずれかに記載の強化ガラス。
【請求項７】
ガラス組成として、質量％で、ＳｉＯ２  ５０〜７５％、Ａｌ２Ｏ３  １０〜２２％、Ｂ２Ｏ３  ０〜５％、Ｎａ２Ｏ  ８〜１５％、Ｋ２Ｏ  ０〜６％、ＭｇＯ＋ＣａＯ＋ＳｒＯ＋ＢａＯ  ０〜１０％含有することを特徴とする請求項１〜６のいずれかに記載の強化ガラス。
【請求項８】
歪点が４５０℃以上であることを特徴とする請求項１〜７のいずれかに記載の強化ガラス。
【請求項９】
熱膨張係数が６０〜１１０×１０−７／℃であることを特徴とする請求項１〜８のいずれかに記載の強化ガラス。
【請求項１０】
液相温度が１２００℃以下であることを特徴とする請求項１〜９のいずれかに記載の強化ガラス。
【請求項１１】
液相粘度が１０４．０ｄＰａ・ｓ以上であることを特徴とする請求項１〜１０のいずれかに記載の強化ガラス。
【請求項１２】
基板形状を有することを特徴とする請求項１〜１１のいずれかに記載の強化ガラス。
【請求項１３】
未研磨の表面を有することを特徴とする請求項１２のいずれかに記載の強化ガラス。
【請求項１４】
ディスプレイ用基板に用いることを特徴とする請求項１〜１３のいずれかに記載の強化ガラス。
【請求項１５】
タッチパネルディスプレイのカバーガラスに用いることを特徴とする請求項１〜１３のいずれかに記載の強化ガラス。
【請求項１６】
携帯電話のカバーガラスに用いることを特徴とする請求項１〜１３のいずれかに記載の強化ガラス。
【請求項１７】
太陽電池の基板またはカバーガラスに用いることを特徴とする請求項１〜１３のいずれかに記載の強化ガラス。
【請求項１８】
ガラス組成として、質量％で、ＳｉＯ２  ４５〜７５％、Ａｌ２Ｏ３  ３〜２５％、Ｂ２Ｏ３  ０〜１０％、Ｎａ２Ｏ  ８〜２０％、Ｋ２Ｏ  ０〜１０％含有し、且つβ−ＯＨ値が０．０１〜０．５／ｍｍであることを特徴とするガラス。
【請求項１９】
ガラス組成として、質量％で、ＳｉＯ２  ４５〜７５％、Ａｌ２Ｏ３  ３〜２５％、Ｂ２Ｏ３  ０〜１０％、Ｎａ２Ｏ  ８〜２０％、Ｋ２Ｏ  ０〜１０％含有し、且つβ−ＯＨ値が０．０１〜０．５／ｍｍになるように、ガラス原料を溶融し、基板形状に成形した後、イオン交換処理を行うことにより、ガラスに圧縮応力層を形成することを特徴とする強化ガラスの製造方法。
【請求項２０】
ダウンドロー法で基板形状に成形することを特徴とする請求項１９に記載の強化ガラスの製造方法。
【請求項２１】
オーバーフローダウンドロー法で基板形状に成形することを特徴とする請求項１９または２０に記載の強化ガラスの製造方法。
【発明の詳細な説明】
【技術分野】
【０００１】
本発明は、強化ガラスに関し、具体的には、携帯電話、デジタルカメラ、ＰＤＡ（携帯端末）、タッチパネルディスプレイ、太陽電池のカバーガラス、或いはディスプレイの保護基板、更にはディスプレイ用基板に好適な強化ガラスに関する。
【背景技術】
【０００２】
携帯電話、デジタルカメラ、ＰＤＡ、或いはタッチパネルディスプレイ等のデバイスは、益々普及する傾向にある。
【０００３】
従来、これらの用途では、ディスプレイのカバーガラスとして、アクリル樹脂基板が用いられていた。しかし、アクリル樹脂基板は、ヤング率が低いため、指等でディスプレイを押すと、アクリル樹脂基板が撓み、ディスプレイに接触して表示不良が発生する場合があった。また、アクリル樹脂基板は、傷がつきやすく、視認性が低下しやすい。
【０００４】
保護部材にガラス基板を用いると、上記課題を解決することができる。保護部材にガラス基板を用いる場合、ガラス基板には、以下の特性が要求される。
（１）高い機械的強度を有すること、
（２）強度のばらつきが小さいこと、
（３）安価で多量に供給できること、
（４）泡品位に優れること。
【０００５】
従来、（１）の要求特性を満たすため、イオン交換等で強化したガラス基板（所謂、強化ガラス基板）が用いられている（特許文献１、非特許文献１参照）。
【先行技術文献】
【特許文献】
【０００６】
【特許文献１】特開２００６−８３０４５号公報
【特許文献２】特表２００１−５０００９８号公報
【特許文献３】特開２００８−１０５８６０号公報
【特許文献４】特開平７−１７２８６２号公報
【非特許文献】
【０００７】
【非特許文献１】泉谷徹朗等、「新しいガラスとその物性」、初版、株式会社経営システム研究所、１９８４年８月２０日、ｐ．４５１−４９８
【発明の概要】
【発明が解決しようとする課題】
【０００８】
強化ガラスにおいて、ガラスの表面に形成される圧縮応力層の圧縮応力値を高め、圧縮応力層の厚みを大きくすれば、ガラスの機械的強度を高めることができる。
【０００９】
しかし、高い圧縮応力値と深い圧縮応力層を同時に形成することは困難である。深い圧縮応力層を得るためには、イオン交換温度を高くする、或いはイオン交換時間を長くする必要があるが、このような処理を実行すると、圧縮応力値が低下するからである。
【００１０】
従来、この問題を解決するために、ガラス組成中にＡｌ２Ｏ３やＺｒＯ２等のイオン交換性能を向上させる成分を導入することが検討されてきた。しかし、これらの成分を多量に導入すると、ガラスの耐失透性が低下しやすくなるため、これらの成分の添加量には限界がある。
【００１１】
特に、オーバーフローダウンドロー法の場合、成形時における溶融ガラスの粘度が高いため、ガラスの耐失透性が低いと、ガラス基板の成形時にガラスが失透しやすくなり、ガラス基板の製造効率や表面品位等が低下しやすくなる。一方、フロート法等の成形方法は、成形時における溶融ガラスの粘度が低いため、このような問題が生じ難い。しかし、フロート法等の場合、表面精度が高いガラス基板を得るためには、成形後にガラス基板の表面を研磨する必要がある。ガラス基板の表面を研磨すれば、ガラス基板の表面に微小な欠陥が発生しやすくなり、ガラス基板の機械的強度を維持し難くなる。
【００１２】
そこで、本発明は、ガラスの耐失透性を維持した上で、イオン交換性能を向上させて、強化ガラスの機械的強度を向上させることを技術的課題とする。
【課題を解決するための手段】
【００１３】
本発明者は、種々の検討を行った結果、ガラス中の水分量、つまりβ−ＯＨ値が圧縮応力層の圧縮応力値や厚みに影響を与えることを見出し、同値を所定範囲に規制すれば、耐失透性を維持した上で、イオン交換性能を向上できることを見出し、本発明として、提案するものである。すなわち、本発明の強化ガラスは、圧縮応力層を有する強化ガラスにおいて、β−ＯＨ値が０．０１〜０．５／ｍｍであることを特徴とする。
ここで、「β−ＯＨ値」は、ＦＴ−ＩＲを用いてガラスの透過率を測定し、下記の式を用いて求めた値を指す。
β−ＯＨ値   ＝   （１／Ｘ）ｌｏｇ１０（Ｔ1／Ｔ2）
Ｘ：ガラス肉厚（ｍｍ）
Ｔ１：参照波長３８４６ｃｍ−１における透過率（％）
Ｔ２：水酸基吸収波長３６００ｃｍ−１付近における最小透過率（％）
【００１４】
β−ＯＨ値は、（１）含水量の高い原料（例えば水酸化物原料）を選択する、（２）原料中に水分を添加する、（３）ガラス中の水分量を減少させる成分（Ｃｌ、ＳＯ３等）の使用量を低減したり、或いは使用しないようにする、（４）ガラスの溶融の際に酸素燃焼を採用したり、溶融炉内に直接水蒸気を導入したりして、炉内雰囲気中の水分量を増加する、（５）溶融ガラス中で水蒸気バブリングを行う、（６）大型溶融炉を採用したり、溶融ガラスの流量を遅くすることで高めることが可能になる。よって、上記操作（１）〜（６）とは逆の操作を行えば、β−ＯＨ値を低下させることが可能になる。すなわち、β−ＯＨ値は、（７）含水量の低い原料を選択する、（８）原料中に水分を添加しない、（９）ガラス中の水分量を減少させる成分（Ｃｌ、ＳＯ３等）の使用量を増加する、（１０）炉内雰囲気中の水分量を低下させる、（１１）溶融ガラス中でＮ２バブリングを行う、（１２）小型溶融炉を採用したり、溶融ガラスの流量を速くすることで低下させることが可能になる。
【００１５】
従来の強化ガラスは、ガラス中のβ−ＯＨ値が０．５／ｍｍより大きかったが、上記操作（７）〜（１２）を適宜組み合わせると、β−ＯＨ値を０．５／ｍｍ以下にすることができる。
【００１６】
なお、ガラス中のβ‐ＯＨ値を規定する先行技術として、例えば特許文献２、３がある。特許文献２、３には、ガラスの清澄性を高めるために、ガラス中のβ−ＯＨ値を規制する技術が記載されている。しかし、特許文献２、３には、ガラスの機械的強度を高めるために、ガラス中のβ−ＯＨ値を規制する点は全く記載されていない。
【００１７】
また、特許文献４には、ガラス中の水分量を調整すれば、高い伝導率が得られることが記載されている。しかし、特許文献４には、ガラスの機械的強度を高めるために、ガラス中のβ−ＯＨ値を規制する点は全く記載されておらず、更にはオーバーフローダウンドロー法による成形についても全く考慮されていない。なお、特許文献４は、失透性が高いガラスセラミックに関する先行技術である。
【００１８】
第二に、本発明の強化ガラスは、β−ＯＨ値が０．４／ｍｍ以下であることを特徴とする。
【００１９】
第三に、本発明の強化ガラスは、ガラス組成中のＳＯ３＋Ｃｌ（ＳＯ３とＣｌの合量）の含有量が０．０００１〜０．５質量％であることを特徴とする。このようにすれば、ガラス中の水分量が顕著に低下する。
【００２０】
第四に、本発明の強化ガラスは、圧縮応力層の圧縮応力値が３００ＭＰａ以上であり、且つ圧縮応力層の厚み（圧縮応力の深さ）が１μｍ以上であることを特徴とする。
【００２１】
第五に、本発明の強化ガラスは、ガラス組成として、質量％で、ＳｉＯ２  ４５〜７５％、Ａｌ２Ｏ３  ０〜２５％、Ｌｉ２Ｏ＋Ｎａ２Ｏ＋Ｋ２Ｏ（Ｌｉ２Ｏ、Ｎａ２ＯおよびＫ２Ｏの合量）  ０〜３０％含有することを特徴とする。
【００２２】
第六に、本発明の強化ガラスは、ガラス組成として、質量％で、ＳｉＯ２  ４５〜７５％、Ａｌ２Ｏ３  ３〜２５％、Ｌｉ２Ｏ＋Ｎａ２Ｏ＋Ｋ２Ｏ  １〜２５％含有することを特徴とする。
【００２３】
第七に、本発明の強化ガラスは、ガラス組成として、質量％で、ＳｉＯ２  ５０〜７５％、Ａｌ２Ｏ３  １０〜２２％、Ｂ２Ｏ３  ０〜５％、Ｎａ２Ｏ  ８〜１５％、Ｋ２Ｏ  ０〜６％、ＭｇＯ＋ＣａＯ＋ＳｒＯ＋ＢａＯ（ＭｇＯ、ＣａＯ、ＳｒＯおよびＢａＯの合量）  ０〜１０％含有することを特徴とする。
【００２４】
第八に、本発明の強化ガラスは、歪点が４５０℃以上であることを特徴とする。ここで、「歪点」は、ＡＳＴＭ  Ｃ３３６の方法に基づいて測定した値を指す。
【００２５】
第九に、本発明の強化ガラスは、熱膨張係数が６０〜１１０×１０−７／℃であることを特徴とする。ここで、「熱膨張係数」とは、ディラトメーターを用いて、３０〜３８０℃の温度範囲における平均熱膨張係数を測定した値を指す。
【００２６】
第十に、本発明の強化ガラスは、液相温度が１２００℃以下であることを特徴とする。ここで、「液相温度」とは、標準篩３０メッシュ（篩目開き５００μｍ）を通過し、５０メッシュ（篩目開き３００μｍ）に残るガラス粉末を白金ボートに入れ、温度勾配炉中に２４時間保持した後、結晶が析出する温度を指す。
【００２７】
第十一に、本発明の強化ガラスは、液相粘度が１０４．０ｄＰａ・ｓ以上であることを特徴とする。ここで、「液相粘度」とは、液相温度におけるガラスの粘度を白金引き上げ法で測定した値を指す。
【００２８】
第十二に、本発明の強化ガラスは、基板形状を有することを特徴とする。
【００２９】
第十三に、本発明の強化ガラスは、未研磨の表面を有することを特徴とする。
【００３０】
第十四に、本発明の強化ガラスは、ディスプレイ用基板に用いることを特徴とする。
【００３１】
第十五に、本発明の強化ガラスは、タッチパネルディスプレイのカバーガラスに用いることを特徴とする。
【００３２】
第十六に、本発明の強化ガラスは、携帯電話のカバーガラスに用いることを特徴とする。
【００３３】
第十七に、本発明の強化ガラスは、太陽電池の基板またはカバーガラスに用いることを特徴とする。
【００３４】
第十八に、本発明のガラスは、ガラス組成として、質量％で、ＳｉＯ２  ４５〜７５％、Ａｌ２Ｏ３  ３〜２５％、Ｂ２Ｏ３  ０〜１０％、Ｎａ２Ｏ  ８〜２０％、Ｋ２Ｏ  ０〜１０％含有し、且つβ−ＯＨ値が０．０１〜０．５／ｍｍであることを特徴とする。
【００３５】
第十九に、本発明の強化ガラスの製造方法は、ガラス組成として、質量％で、ＳｉＯ２  ４５〜７５％、Ａｌ２Ｏ３  ３〜２５％、Ｂ２Ｏ３  ０〜１０％、Ｎａ２Ｏ  ８〜２０％、Ｋ２Ｏ  ０〜１０％含有し、且つβ−ＯＨ値が０．０１〜０．５／ｍｍになるように、ガラス原料を溶融し、基板形状に成形した後、イオン交換処理を行うことにより、ガラスに圧縮応力層を形成することを特徴とする。なお、イオン交換処理の条件は、特に限定されず、ガラスの粘度特性等を考慮して決定すればよい。特に、ＫＮＯ３溶融塩中のＫイオンをガラス基板中のＮａ成分とイオン交換すると、ガラスの表面に圧縮応力層を効率良く形成することができる。
【００３６】
第二十に、本発明の強化ガラスの製造方法は、ダウンドロー法で基板形状に成形することを特徴とする請求項１８記載の強化ガラスの製造方法。
【００３７】
第二十一に、本発明の強化ガラスの製造方法は、オーバーフローダウンドロー法で基板形状に成形することを特徴とする。
【発明を実施するための形態】
【００３８】
本発明の強化ガラスは、圧縮応力層を有する。ガラスに圧縮応力層を形成する方法には、物理強化法と化学強化法がある。本発明の強化ガラスは、化学強化法で圧縮応力層を形成することが好ましい。化学強化法は、ガラスの歪点以下の温度でイオン交換によりガラス基板の表面にイオン半径の大きいアルカリイオンを導入する方法である。化学強化法で圧縮応力層を形成すれば、ガラス基板の板厚が薄くても、イオン交換処理を実行することができ、所望の機械的強度を得ることができる。さらに、化学強化法で圧縮応力層を形成すれば、風冷強化法等の物理強化法とは異なり、強化後にガラス基板を切断しても、ガラス基板が容易に破壊することがない。
【００３９】
本発明の強化ガラスは、β−ＯＨ値が０．０１〜０．５/ｍｍである。β−ＯＨ値が０．０１/ｍｍより小さいと、ガラスの溶融性が低下し、ガラス基板の生産性が低下する。このため、β−ＯＨ値の下限値は０．０１/ｍｍ以上、０．０２/ｍｍ以上、０．０３/ｍｍ以上、０．０５/ｍｍ以上である。一方、β−ＯＨ値が０．５/ｍｍより大きいと、ガラスのネットワーク構造が損なわれやすくなるため、ガラス中の応力が緩和しやすくなる。つまり、イオン交換温度を高くしたり、イオン交換時間を長くすると、圧縮応力層の圧縮応力が緩和しやすくなるため、圧縮応力層の圧縮応力値を高くすることが困難になり、その結果、強化ガラスの機械的強度を高めることが困難になる。このため、β−ＯＨ値の上限値は０．５/ｍｍ以下、０．４５/ｍｍ以下、０．４/ｍｍ以下、０．３５/ｍｍ以下、０．３/ｍｍ以下、０．２５/ｍｍ以下、０．２/ｍｍ以下、０．１８/ｍｍ以下である。
【００４０】
ガラス組成中にＣｌを０．００１〜０．５質量％（好ましくは０．００５〜０．３質量％、より好ましくは０．０１〜０．２質量％、更に好ましくは０．０１〜０．１質量％、特に好ましくは０．０１〜０．０９質量％）添加すれば、ガラス中のβ−ＯＨ値を低減しやすくなる。Ｃｌの含有量が０．００１質量％より少ないと、β−ＯＨ値が低下し難くなる。一方、Ｃｌの含有量が０．５質量％より多いと、強化ガラス上に金属配線パターン等を形成した時に金属配線が腐食しやすくなる。
【００４１】
ガラス組成中にＳＯ３を０．０００１〜０．１質量％（好ましくは０．０００３〜０．０８質量％、より好ましくは０．０００５〜０．０５質量％、更に好ましくは０．００１〜０．０３質量％）添加すれば、ガラス中のβ−ＯＨ値を低減しやすくなる。ＳＯ３の含有量が０．０００１質量％より少ないと、β−ＯＨ値が低下し難くなる。一方、ＳＯ３の含有量が０．１質量％より多いと、ガラスの溶融時にＳＯ３がリボイルして泡品位が低下しやすくなる。
【００４２】
ガラス組成中にＣｌ＋ＳＯ３を導入すれば、ガラス原料として、溶解性が良好な水酸化物原料等を用いても、ガラス中のβ−ＯＨ値を低下させることができる。よって、ガラスの溶融性を向上させつつ、イオン交換性能の向上させることができる。
【００４３】
本発明の強化ガラスにおいて、圧縮応力層の圧縮応力値は、好ましくは３００ＭＰａ以上、より好ましくは５００ＭＰａ以上、更に好ましくは６００ＭＰａ以上、特に好ましくは７００ＭＰａ以上である。圧縮応力が大きくなるにつれて、ガラスの機械的強度が高くなる。一方、ガラスの表面に極端に大きな圧縮応力が形成されると、基板表面にマイクロクラックが発生し、逆にガラスの強度が低下する虞がある。また、ガラスの表面に極端に大きな圧縮応力が形成されると、ガラス基板に内在する引っ張り応力が極端に高くなる虞があるため、圧縮応力層の圧縮応力は、１３００ＭＰａ以下とするのが好ましい。なお、β−ＯＨ値を低下させる、或いはガラス組成中のＡｌ２Ｏ３、ＴｉＯ２、ＺｒＯ２、ＭｇＯおよびＺｎＯの含有量を増加、ＳｒＯ、ＢａＯの含有量を低減すると、圧縮応力層の圧縮応力値を上昇させることができる。さらに、イオン交換時間を短くしたり、イオン交換温度を下げると、圧縮応力層の圧縮応力値を高めることができる。
【００４４】
圧縮応力層の厚みは、３μｍ以上が好ましく、５μｍ以上がより好ましく、１０μｍ以上がより好ましく、２０μｍ以上が更に好ましく、３０μｍ以上が特に好ましく、４０μｍ以上が最も好ましい。圧縮応力層の厚みが大きい程、ガラスに深い傷がついても、ガラスが割れ難くなる。一方、ガラスを切断加工し難くなるため、圧縮応力層の厚みは１００μｍ以下とするのが好ましい。なお、β−ＯＨ値を低下させる、或いはガラス組成中のＡｌ２Ｏ３、ＴｉＯ２、ＺｒＯ２、ＭｇＯおよびＺｎＯの含有量を増加、ＳｒＯ、ＢａＯの含有量を低減すると、圧縮応力層の厚みを大きくすることができる。さらに、イオン交換時間を長くしたり、イオン交換温度を上げると、圧縮応力層の厚みを大きくすることができる。
【００４５】
圧縮応力層の圧縮応力値に厚みを乗じた値は５０００（ＭＰａ・μｍ）以上、１００００（ＭＰａ・μm）以上、２００００（ＭＰａ・μｍ）以上、２５０００（ＭＰａ・μｍ）以上、２８０００（ＭＰａ・μｍ）以上、特に３００００（ＭＰａ・μｍ）以上が好ましい。この値が大きい程、ガラスの機械的強度が高くなる。一方、この値が大き過ぎると、ガラスの内部に発生する引っ張り応力が大きくなり過ぎる。よって、圧縮応力層の圧縮応力値に厚みを乗じた値は１０００００（ＭＰａ・μｍ）以下、８００００ （ＭＰａ・μｍ）以下、６００００（ＭＰａ・μｍ）以下、特に５００００（ＭＰａ・μｍ）以下が好ましい。
【００４６】
以下の式で計算されるガラス内部の引っ張り応力値は２００ＭＰａ以下（望ましくは１５０ＭＰａ以下、より好ましくは１００ＭＰａ以下、更に好ましくは５０ＭＰａ以下）が好ましい。この値が小さい程、ガラス内部の欠陥によって、ガラスが破損する確率が低くなるが、極端に小さくし過ぎると、ガラス表面の圧縮応力層の圧縮応力値や厚みが低下しやすくなるため、ガラス内部の引っ張り応力値は１ＭＰａ以上、１０ＭＰａ以上、１５ＭＰａ以上が好ましい。
【００４７】
ガラス内部の引っ張り応力値＝（圧縮応力層の圧縮応力値×圧縮応力層の厚み）／（板厚−圧縮応力層の厚み×２）
【００４８】
本発明の強化ガラスは、基板として用いる場合、板厚が３．０ｍｍ以下（望ましくは１．５ｍｍ以下、０．７ｍｍ以下、０．５ｍｍ以下、特に０．３ｍｍ以下）が好ましい。ガラス基板の板厚が薄い程、ガラス基板を軽量化することできる。また、本発明の強化ガラスは、板厚を薄くしても、ガラスが破壊し難い利点を有している。つまり、ガラス基板の板厚が薄い程、本発明の効果を享受しやすくなる。なお、オーバーフローダウンドロー法で成形すれば、研磨処理等を行うことなく、薄いガラス基板を得ることができる。
【００４９】
本発明の強化ガラスは、基板として用いる場合、未研磨の表面を有することが好ましく、未研磨の表面の平均表面粗さ（Ｒａ）は１０Å以下、好ましくは５Å以下、より好ましくは２Å以下である。ここで、「表面の平均表面粗さ（Ｒａ）」は、ＳＥＭＩ  Ｄ７−９７「ＦＰＤガラス基板の表面粗さの測定方法」に準拠した方法で測定した値を指す。ガラスの理論強度は、本来非常に高いのであるが、理論強度よりも遥かに低い応力でも破壊に至ることが多い。これは、ガラス基板の表面にグリフィスフローと呼ばれる小さな欠陥がガラスの成形後の工程、例えば研磨工程等で生じるからである。よって、強化ガラス基板の表面を未研磨とすれば、本来のガラス基板の機械的強度を損ない難くなり、ガラス基板が破壊し難くなる。また、ガラス基板の表面を未研磨とすれば、ガラス基板の製造工程で研磨工程を省略できるため、ガラス基板の製造コストを低廉化することができる。本発明の強化ガラスにおいて、ガラス基板の両面全体を未研磨とすれば、ガラス基板が更に破壊し難くなる。さらに、本発明の強化ガラスにおいて、ガラス基板の切断面から破壊に至る事態を防止するため、ガラス基板の切断面に面取り加工等を施してもよい。なお、オーバーフローダウンドロー法で成形すれば、未研磨で表面精度が良好なガラス基板を得ることができる。
【００５０】
本発明の強化ガラスは、ガラス組成として、質量％で、ＳｉＯ２  ４５〜７５％、Ａｌ２Ｏ３  ０〜２５％、Ｌｉ２Ｏ＋Ｎａ２Ｏ＋Ｋ２Ｏ  ０〜３０％含有することが好ましい。本発明の強化ガラスにおいて、ガラス組成範囲を上記のように規制した理由を下記に示す。
【００５１】
ＳｉＯ２は、ガラスのネットワークを形成する成分であり、その含有量は４５〜７５％、好ましくは５０〜７５％、より好ましくは５０〜７０％、更に好ましくは５０〜６６％、特に好ましくは５０〜６０％である。ＳｉＯ２の含有量が多過ぎると、ガラスの溶融、成形が困難になることに加えて、ガラスの熱膨張係数が低くなり過ぎて、周辺材料と熱膨張係数が整合し難くなる。一方、ＳｉＯ２の含有量が少な過ぎると、ガラス化し難くなることに加えて、ガラスの熱膨張係数が高くなり過ぎ、耐熱衝撃性が低下しやすくなる。
【００５２】
Ａｌ２Ｏ３は、イオン交換性能を高める成分であり、またガラスの歪点およびヤング率を高くする成分であり、その含有量は１〜２５％である。Ａｌ２Ｏ３の含有量が多過ぎると、ガラスに失透結晶が析出しやすくなり、オーバーフローダウンドロー法等でガラス基板を成形し難くなる。また、Ａｌ２Ｏ３の含有量が多過ぎると、ガラスの熱膨張係数が低くなり過ぎて、周辺材料と熱膨張係数が整合し難くなったり、ガラスの高温粘性が高くなり、ガラスを溶融し難くなる。一方、Ａｌ２Ｏ３の含有量が少な過ぎると、イオン交換性能を十分に発揮できない虞が生じる。上記観点を総合的に判断すると、Ａｌ２Ｏ３の好適な上限範囲は、２３％以下、２２％以下、２０％以下、１９％以下、１８％以下である。また、Ａｌ２Ｏ３の好適な下限範囲は３％以上、５％以上、１２％以上、１３％以上、１４％以上である。
【００５３】
Ｌｉ２Ｏ＋Ｎａ２Ｏ＋Ｋ２Ｏは、イオン交換成分であり、ガラスの高温粘度を低下させて、ガラスの溶融性や成形性を向上させる成分である。Ｌｉ２Ｏ＋Ｎａ２Ｏ＋Ｋ２Ｏの含有量が多過ぎると、ガラスが失透しやすくなることに加えて、ガラスの熱膨張係数が高くなり過ぎて、ガラスの耐熱衝撃性が低下したり、周辺材料と熱膨張係数が整合し難くなる。また、Ｌｉ２Ｏ＋Ｎａ２Ｏ＋Ｋ２Ｏの含有量が多過ぎると、ガラスの歪点が低下し過ぎて、高い圧縮応力値が得られ難くなる場合がある。さらに、Ｌｉ２Ｏ＋Ｎａ２Ｏ＋Ｋ２Ｏの含有量が多過ぎると、液相温度付近の粘性が低下し、高い液相粘度を確保し難くなる場合がある。それ故、Ｌｉ２Ｏ＋Ｎａ２Ｏ＋Ｋ２Ｏの含有量は３０％以下、好ましくは２５％以下、より好ましくは２０％以下である。一方、Ｌｉ２Ｏ＋Ｎａ２Ｏ＋Ｋ２Ｏの含有量が少な過ぎると、イオン交換性能やガラスの溶融性が低下する場合がある。それ故、Ｌｉ２Ｏ＋Ｎａ２Ｏ＋Ｋ２Ｏの含有量は８％以上、好ましくは１０％以上、より好ましくは１３％以上、更に好ましくは１５％以上である。
【００５４】
Ｌｉ２Ｏは、イオン交換成分であり、ガラスの高温粘度を低下させて溶融性や成形性を向上させる成分である。また、Ｌｉ２Ｏは、ガラスのヤング率を向上させる成分である。さらに、Ｌｉ２Ｏは、アルカリ金属酸化物の中では圧縮応力値を高める効果が高い。しかし、Ｌｉ２Ｏの含有量が多過ぎると、液相粘度が低下して、ガラスが失透しやすくなることに加えて、ガラスの熱膨張係数が高くなり過ぎて、ガラスの耐熱衝撃性が低下したり、周辺材料と熱膨張係数が整合し難くなる。さらに、Ｌｉ２Ｏの含有量が多過ぎると、低温粘性が低下し過ぎて、応力緩和が起こりやすくなり、逆に圧縮応力値が低くなる場合がある。したがって、Ｌｉ２Ｏの含有量は０〜１０％（好ましくは０〜８％、０〜６％、０〜４％、０〜３％、０〜２％、特に０〜１％）である。
【００５５】
Ｎａ２Ｏは、イオン交換成分であり、ガラスの高温粘度を低下させて、ガラスの溶融性や成形性を向上させる成分であるとともに、ガラスの耐失透性を改善する成分であり、その含有量は３〜２０％（好ましくは５〜２０％、８〜２０％、８〜１８％、８〜１６％、８〜１５％、９〜１５％、１０〜１５％、１１〜１５％）である。Ｎａ２Ｏの含有量が多過ぎると、ガラスの熱膨張係数が高くなり過ぎて、ガラスの耐熱衝撃性が低下したり、周辺材料と熱膨張係数が整合し難くなる。また、Ｎａ２Ｏの含有量が多過ぎると、歪点が低下し過ぎたり、ガラス組成の成分バランスが損なわれ、逆にガラスの耐失透性が低下する傾向がある。一方、Ｎａ２Ｏの含有量が少な過ぎると、ガラスの溶融性が低下したり、ガラス熱膨張係数が低くなり過ぎたり、イオン交換性能が低下する。
【００５６】
Ｋ２Ｏは、イオン交換を促進する成分であり、アルカリ金属酸化物の中では圧縮応力層の厚みを大きくする効果が高い。また、Ｋ２Ｏは、ガラスの高温粘度を低下させて、ガラスの溶融性や成形性を高める成分である。さらに、Ｋ２Ｏは、耐失透性を改善する成分でもある。Ｋ２Ｏの含有量は０〜１０％である。Ｋ２Ｏの含有量が多過ぎると、ガラスの熱膨張係数が高くなり、ガラスの耐熱衝撃性が低下したり、周辺材料と熱膨張係数が整合し難くなる。また、Ｋ２Ｏの含有量が多過ぎると、歪点が低下し過ぎたり、ガラス組成の成分バランスが損なわれ、逆にガラスの耐失透性が低下する傾向がある。上記点を考慮すると、Ｋ２Ｏの上限範囲は、１０％以下（望ましくは８％以下、７％以下、６％以下、５％以下）が好ましい。一方、圧縮応力層を深くするためには、Ｋ２Ｏの下限範囲を０．１％以上（好ましくは０．５％以上、１％以上、２％以上）とするのが好ましい。
【００５７】
本発明の強化ガラスは、上記成分のみでガラス組成を構成してもよいが、ガラスの特性を大きく損なわない範囲で他の成分を４０％まで添加してもよい。
【００５８】
ＭｇＯ＋ＣａＯ＋ＳｒＯ＋ＢａＯは、ガラスの高温粘度を低下させて、ガラスの溶融性や成形性を高めたり、ガラスの歪点やヤング率を高めたりする成分であり、その含有量は０〜１０％、好ましくは０〜８％、より好ましくは０〜６％、更に好ましくは０〜５％である。しかし、ＭｇＯ＋ＣａＯ＋ＳｒＯ＋ＢａＯの含有量が多過ぎると、ガラスの密度や熱膨張係数が高くなったり、耐失透性が低下することに加えて、イオン交換性能が低下する傾向がある。
【００５９】
ＭｇＯは、ガラスの高温粘度を低下させて、ガラスの溶融性や成形性を高めたり、歪点やヤング率を高める成分であり、特にアルカリ土類金属酸化物の中では、イオン交換性能を向上させる効果が高い成分であり、その含有量は０〜１０％、好ましくは０〜６％、より好ましくは０〜４％、更に好ましくは０〜３％である。しかし、ＭｇＯの含有量が多過ぎると、ガラスの密度、熱膨張係数が高くなったり、ガラスが失透しやすくなる。
【００６０】
ＣａＯは、ガラスの高温粘度を低下させて、ガラスの溶融性や成形性を高めたり、歪点やヤング率を高める成分であり、特にアルカリ土類金属酸化物の中では、イオン交換性能を向上させる効果が高い成分であり、その含有量は０〜１０％、好ましくは０．１〜８％、より好ましくは０．５〜６％、更に好ましくは１〜４％である。しかし、ＣａＯの含有量が多過ぎると、ガラスの密度、熱膨張係数が高くなったり、ガラスが失透しやすくなったり、更にはイオン交換性能が低下する傾向がある。なお、ＣａＯを少量添加すれば、ガラスの失透性が改善される傾向がある。
【００６１】
ＳｒＯやＢａＯは、ガラスの高温粘度を低下させて、ガラスの溶融性や成形性を向上させたり、歪点やヤング率を高める成分であり、その含有量は各々０〜５％である。ＳｒＯやＢａＯの含有量が多過ぎると、イオン交換性能が低下する傾向があることに加えて、ガラスの密度、熱膨張係数が高くなったり、ガラスが失透しやすくなる。特に、ＳｒＯの含有量は３％以下（好ましくは２％以下、１％以下、０．５％以下、特に０．２％以下）が望ましい。また、ＢａＯの含有量は３％以下（好ましくは２％以下、１％以下、０．８％以下、０．５％以下、特に０．２％以下）が望ましい。
【００６２】
ＳｒＯ＋ＢａＯ（ＳｒＯとＢａＯの合量）を０〜５％、好ましくは０〜３％、より好ましくは０〜２．５％、更に好ましくは０〜２％、特に好ましくは０〜１％、最も好ましくは０〜０．２％に規制すれば、イオン交換性能がより効果的に向上する。既述の通り、ＳｒＯ＋ＢａＯは、イオン交換反応を阻害する作用があるため、ＳｒＯ＋ＢａＯが過剰であると、強化ガラスの機械的強度を高め難くなる。
【００６３】
ＺｎＯは、イオン交換性能を高める成分であり、特に圧縮応力値を高くする効果が大きい成分であるとともに、ガラスの低温粘性を低下させずに高温粘性を低下させる成分であり、その含有量は０〜１０％、好ましくは０〜６％、より好ましくは０〜４％、更に好ましくは０〜３％である。しかし、ＺｎＯの含有量が多過ぎると、ガラスが分相したり、失透性が低下したり、密度が高くなる。
【００６４】
ＭｇＯ＋ＣａＯ＋ＳｒＯ＋ＢａＯをＬｉ２Ｏ＋Ｎａ２Ｏ＋Ｋ２Ｏの合量で除した値、つまり（ＭｇＯ＋ＣａＯ＋ＳｒＯ＋ＢａＯ）／（Ｌｉ２Ｏ＋Ｎａ２Ｏ＋Ｋ２Ｏ）の値が大きくなると、ガラスの耐失透性が低下する傾向が現れる。それ故、質量分率で（ＭｇＯ＋ＣａＯ＋ＳｒＯ＋ＢａＯ）／（Ｌｉ２Ｏ＋Ｎａ２Ｏ＋Ｋ２Ｏ）の値を０．５以下、０．４以下、０．３以下に規制することが望ましい。
【００６５】
ＺｒＯ２は、イオン交換性能を顕著に向上させるとともに、ガラスの液相粘度付近の粘性や歪点を高くする成分であり、その含有量は０〜１０％、好ましくは０〜９％、より好ましくは０．０１〜８％、更に好ましくは０．１〜７％、特に好ましくは１〜７％である。ＺｒＯ２の含有量が多過ぎると、ガラスの耐失透性が極端に低下する場合がある。
【００６６】
Ｂ２Ｏ３は、ガラスの液相温度、高温粘度、密度を低下させる効果を有するとともに、イオン交換性能、特に圧縮応力値を向上させる効果のある成分であり、その含有量は０〜１０％、好ましくは０〜５％、より好ましくは０〜３％である。Ｂ２Ｏ３の含有量が多過ぎると、イオン交換によってガラスの表面にヤケが発生したり、ガラスの耐水性が低下したり、液相粘度が低下する虞がある。また、Ｂ２Ｏ３の含有量が多過ぎると、圧縮応力層の厚みが小さくなる傾向がある。さらに、ガラス中にアルカリ金属成分が含まれる場合に、Ｂ２Ｏ３含有量が多くなると、ガラスの溶融時にアルカリ成分が揮発しやすくなり、その結果、揮発したアルカリ成分がレンガ等に付着して、レンガの寿命が短くなり、溶融コストが高騰するおそれがある。
【００６７】
ＴｉＯ２は、イオン交換性能を向上させる成分であるとともに、ガラスの高温粘度を低下させる成分であるが、その含有量が多過ぎると、ガラスが着色したり耐失透性が低下するため、その含有量を１％以下、０．５％以下、０．１％以下に規制することが好ましい。
【００６８】
Ｐ２Ｏ５は、イオン交換性能を高める成分であり、特に圧縮応力層の厚みを大きくする効果が大きい成分であり、その含有量は０〜８％（好ましくは５％以下、４％以下、３％以下、２％以下、特に１％以下）である。しかし、Ｐ２Ｏ５の含有量が多過ぎると、ガラスが分相したり、耐水性が低下する。
【００６９】
清澄剤としてＡｓ２Ｏ３、Ｓｂ２Ｏ３、ＣｅＯ２、ＳｎＯ２、Ｆ、Ｃｌ、ＳＯ３の群から選択された一種または二種以上を０〜３％添加することができる。ただし、Ａｓ２Ｏ３、Ｓｂ２Ｏ３およびＦ、特にＡｓ２Ｏ３およびＳｂ２Ｏ３は、環境的観点から、その使用を極力控えるべきであり、各々の含有量を０．１％未満に制限すべきである。したがって、好ましい清澄剤は、ＳｎＯ２、ＳＯ３およびＣｌである。ＳｎＯ２の含有量は０〜１％、０．０１〜０．５％、特に０．０５〜０．４％が好ましい。なお、ＳＯ３およびＣｌの好適な含有量は既述である。
【００７０】
Ｎｂ２Ｏ５やＬａ２Ｏ３等の希土類酸化物は、ガラスのヤング率を高める成分である。しかし、原料自体のコストが高く、また多量に含有させると、ガラスの耐失透性が低下する。よって、希土類酸化物の含有量は３％以下、好ましくは２％以下、より好ましくは１％以下、更に好ましくは０．５％以下、特に好ましくは０．１％以下である。
【００７１】
Ｃｏ、Ｎｉ等の遷移金属酸化物は、ガラスを強く着色させて、ガラスの透過率を低下させる。特に、タッチパネルディスプレイ用途の場合、遷移金属酸化物の含有量が多いと、タッチパネルディスプレイの視認性が損なわれる。よって、遷移金属酸化物の含有量が０．５％以下（好ましくは０．１％以下、より好ましくは０．０５％以下）になるように、ガラス原料および／またはカレットの使用量を調整することが望ましい。
【００７２】
ＰｂＯやＢｉ２Ｏ３は、環境的観点から、使用は極力控えるべきであり、その含有量を０．１％未満に制限すべきである。
【００７３】
各成分の好適な含有範囲を適宜選択し、好ましいガラス組成範囲とすることができるが、その中でも、より好適なガラス組成範囲は、
（１）質量％で、ＳｉＯ２  ５０〜７５％、Ａｌ２Ｏ３  １２〜２２％、Ｌｉ２Ｏ  ０〜１０％、Ｎａ２Ｏ  ８〜１５％、Ｋ２Ｏ  ０〜１０％、ＭｇＯ＋ＣａＯ＋ＳｒＯ＋ＢａＯ  ０〜１０％、Ｂ２Ｏ３  ０〜５％含有、
（２）質量％で、ＳｉＯ２  ５０〜７５％、Ａｌ２Ｏ３  １２〜２２％、Ｌｉ２Ｏ  ０〜１０％、Ｎａ２Ｏ  ８〜１５％、Ｋ２Ｏ  ０〜６％、ＭｇＯ＋ＣａＯ＋ＳｒＯ＋ＢａＯ  ０〜１０％、Ｂ２Ｏ３  ０〜５％含有、
（３）質量％で、ＳｉＯ２  ５０〜７５％、Ａｌ２Ｏ３  １２〜２２％、Ｌｉ２Ｏ  ０〜４％、Ｎａ２Ｏ  ８〜１５％、Ｋ２Ｏ  １〜５％、ＭｇＯ＋ＣａＯ＋ＳｒＯ＋ＢａＯ  ０〜１０％、ＭｇＯ  ０〜３％、ＢａＯ  ０〜４％  Ｂ２Ｏ３  ０〜５％含有、
（４）質量％で、ＳｉＯ２  ４５〜７５％、Ａｌ２Ｏ３  １〜２５％、Ｌｉ２Ｏ  ０〜１０％、Ｎａ２Ｏ  ０〜１５％、Ｋ２Ｏ  ０〜１０％、ＳｒＯ＋ＢａＯ  ０〜７％、Ｂ２Ｏ３  ０〜８％、ＴｉＯ２  ０〜１％含有
（５）質量％で、ＳｉＯ２  ４５〜７５％、Ａｌ２Ｏ３  １〜２２％、Ｌｉ２Ｏ  ０〜１０％、Ｎａ２Ｏ  ３〜１５％、Ｋ２Ｏ  ０〜１０％、ＳｒＯ＋ＢａＯ  ０〜５％、Ｂ２Ｏ３  ０〜５％、ＴｉＯ２  ０〜１％含有
（６）質量％で、ＳｉＯ２  ５０〜７５％、Ａｌ２Ｏ３  １２〜２２％、Ｌｉ２Ｏ  ０〜５％、Ｎａ２Ｏ  ６〜１５％、Ｋ２Ｏ  １〜８％、ＳｒＯ＋ＢａＯ  ０〜１％、Ｂ２Ｏ３  ０〜２％、ＴｉＯ２  ０〜０．５％含有である。
【００７４】
本発明の強化ガラスにおいて、歪点は４５０℃以上が好ましく、５００℃以上がより好ましく、５２０℃以上がより好ましい。歪点が高い程、ガラスの耐熱性に優れ、強化ガラスを熱処理しても、圧縮応力層が消失し難くなる。また、歪点が高いと、イオン交換処理中に応力緩和が生じ難くなるため、高い圧縮応力値を得ることができる。歪点を高くするためには、ガラス組成中のアルカリ金属酸化物の含有量を低減、或いはアルカリ土類金属酸化物、Ａｌ２Ｏ３、ＺｒＯ２、Ｐ２Ｏ５の含有量を増加すればよい。
【００７５】
本発明の強化ガラスにおいて、熱膨張係数は７０〜１１０×１０−７／℃が好ましく、７５〜１００×１０−７／℃がより好ましく、８０〜１００×１０−７／℃が更に好ましい。ガラスの熱膨張係数を上記範囲とすれば、金属、有機系接着剤等の部材と熱膨張係数が整合しやすくなり、金属、有機系接着剤等の部材の剥離を防止することができる。熱膨張係数を上昇させるには、ガラス組成中のアルカリ金属酸化物、アルカリ土類金属酸化物の含有量を増加すればよく、逆に低下させるには、ガラス組成中のアルカリ金属酸化物、アルカリ土類金属酸化物の含有量を低減すればよい。
【００７６】
本発明の強化ガラスにおいて、液相温度は１２００℃以下、１０５０℃以下、１０００℃以下、９５０℃以下、９００℃以下が好ましく、８６０℃以下が特に好ましい。液相温度を低下させるには、ガラス組成中のＮａ２Ｏ、Ｋ２Ｏ、Ｂ２Ｏ３の含有量を増加、或いはＡｌ２Ｏ３、Ｌｉ２Ｏ、ＭｇＯ、ＺｎＯ、ＴｉＯ２、ＺｒＯ２の含有量を低減すればよい。
【００７７】
本発明の強化ガラスにおいて、ガラスの液相粘度は１０４．０ｄＰａ・ｓ以上が好ましく、１０４．５ｄＰａ・ｓ以上がより好ましく、１０５．０ｄＰａ・ｓ以上が更に好ましく、１０５．５ｄＰａ・ｓ以上が特に好ましく、１０６．０ｄＰａ・ｓ以上が最も好ましい。液相粘度を上昇させるには、ガラス組成中のＮａ２Ｏ、Ｋ２Ｏの含有量を増加、或いはＡｌ２Ｏ３、Ｌｉ２Ｏ、ＭｇＯ、ＺｎＯ、ＴｉＯ２、ＺｒＯ２の含有量を低減すればよい。
【００７８】
なお、液相温度が低い程、ガラスの耐失透性およびガラス基板の成形性に優れている。また、液相粘度が高い程、ガラスの耐失透性およびガラス基板の成形性に優れている。
【００７９】
本発明の強化ガラスにおいて、密度が２．７ｇ／ｃｍ３以下が好ましく、２．６ｇ／ｃｍ３以下がより好ましく、２．５５ｇ／ｃｍ３以下が更に好ましい。密度が小さい程、ガラスの軽量化を図ることができる。ここで、「密度」とは、周知のアルキメデス法で測定した値を指す。密度を低下させるには、ガラス組成中のＳｉＯ２、Ｐ２Ｏ５、Ｂ２Ｏ３の含有量を増加、或いはアルカリ金属酸化物、アルカリ土類金属酸化物、ＺｎＯ、ＺｒＯ２、ＴｉＯ２の含有量を低減すればよい。
【００８０】
本発明の強化ガラスにおいて、高温粘度１０２．５ｄＰａ・ｓにおける温度は１５００℃以下が好ましく、１４５０℃以下がより好ましく、１４３０℃以下がより好ましく、１４２０℃以下がより好ましく、１４００℃以下が更に好ましい。高温粘度１０２．５ｄＰａ・ｓにおける温度が低い程、溶融炉等のガラスの製造設備への負担が小さくなるとともに、ガラスの泡品位を向上させることができる。つまり、高温粘度１０２．５ｄＰａ・ｓにおける温度が低い程、ガラスを安価に製造することができる。なお、高温粘度１０２．５ｄＰａ・ｓにおける温度は、ガラスの溶融温度に相当しており、高温粘度１０２．５ｄＰａ・ｓにおける温度が低い程、ガラスを低温で溶融することができる。高温粘度１０２．５ｄＰａ・ｓにおける温度を低下させるには、アルカリ金属酸化物、アルカリ土類金属酸化物、ＺｎＯ、Ｂ２Ｏ３、ＴｉＯ２の含有量を増加、或いはＳｉＯ２、Ａｌ２Ｏ３の含有量を低減すればよい。
【００８１】
本発明の強化ガラスは、ディスプレイ用基板、タッチパネルディスプレイのカバーガラス、携帯電話のカバーガラス、太陽電池の基板またはカバーガラスに用いることが好ましい。本発明の強化ガラスは、本明細書の段落［０００４］の要求特性（１）〜（４）を満たし、特に機械的強度が高いため、本用途に好適である。
【００８２】
本発明のガラスは、ガラス組成として、質量％で、ＳｉＯ２  ４５〜７５％、Ａｌ２Ｏ３  ３〜２５％、Ｂ２Ｏ３  ０〜１０％、Ｎａ２Ｏ  ８〜２０％、Ｋ２Ｏ  ０〜１０％含有し、且つβ−ＯＨ値が０．０１〜０．５／ｍｍである。なお、本発明のガラスは、その技術的特徴（好適な数値範囲、好適な態様等）が既に記載されているため、ここでは、便宜上、その記載を省略する。
【００８３】
本発明の強化ガラスの製造方法は、ガラス組成として、質量％で、ＳｉＯ２  ４５〜７５％、Ａｌ２Ｏ３  ３〜２５％、Ｂ２Ｏ３  ０〜１０％、Ｎａ２Ｏ  ８〜２０％、Ｋ２Ｏ  ０〜１０％含有し、且つβ−ＯＨ値が０．０１〜０．５／ｍｍになるように、ガラス原料を溶融し、基板形状に成形した後、イオン交換処理を行うことにより、ガラスに圧縮応力層を形成することを特徴とする。なお、本発明の強化ガラスの製造方法は、その技術的特徴（好適な数値範囲、好適な態様等）が既に記載されているため、ここでは、便宜上、その記載を省略する。
【００８４】
本発明の強化ガラスは、所定のガラス組成となるように調合したガラス原料を連続溶融炉に投入し、ガラス原料を１５００〜１６００℃で加熱溶融し、清澄した後、成形装置に供給した上で溶融ガラスを成形し、徐冷することにより製造することができる。
【００８５】
本発明の強化ガラスは、オーバーフローダウンドロー法でガラス基板に成形することが好ましい。このようにすれば、未研磨で表面品位が良好なガラス基板を製造することができる。その理由は、オーバーフローダウンドロー法の場合、ガラス基板の表面となるべき面は樋状耐火物に接触せず、自由表面の状態で成形されるからである。ここで、オーバーフローダウンドロー法は、溶融ガラスを耐熱性の樋状構造物の両側から溢れさせて、溢れた溶融ガラスを樋状構造物の下端で合流させながら、下方に延伸成形してガラス基板を製造する方法である。樋状構造物の構造や材質は、ガラス基板の寸法や表面精度を所望の状態とし、ガラス基板に使用できる品位を実現できるものであれば、特に限定されない。また、下方への延伸成形を行うためにガラス基板に対してどのような方法で力を印加するものであってもよい。例えば、充分に大きい幅を有する耐熱性ロールをガラス基板に接触させた状態で回転させて延伸する方法を採用してもよいし、複数の対になった耐熱性ロールをガラス基板の端面近傍のみに接触させて延伸する方法を採用してもよい。本発明の強化ガラスは、耐失透性に優れるとともに、成形に適した粘度特性を有しているため、オーバーフローダウンドロー法でガラス基板を成形することができる。
【００８６】
オーバーフローダウンドロー法以外にも、種々の成形方法を採用することができる。例えば、ダウンドロー法（スロットダウン法、リドロー法等）、フロート法、ロールアウト法、プレス法等の様々な成形方法を採用することができる。例えば、プレス法でガラス基板を成形すれば、小型のガラス基板を効率良く製造することができる。
【００８７】
強化ガラスを製造するには、まずガラスを成形した後、強化処理を行う必要がある。強化処理は、イオン交換処理で行うことが望ましい。イオン交換処理は、例えば４００〜５５０℃の硝酸カリウム溶液中にガラスを１〜８時間浸漬することで行うことができる。イオン交換条件は、ガラスの粘度特性や、用途、板厚、ガラス内部の引っ張り応力等を考慮して最適な条件を選択すればよい。
【００８８】
ガラスの切断加工を強化処理前に行ってもよいが、ガラスの切断加工を強化処理後に行うと、製造コストを低廉化することができる。
【実施例】
【００８９】
以下、実施例に基づいて本発明を詳細に説明する。
【００９０】
表１、２は本発明の実施例（試料Ｎｏ．１〜１２）および比較例（試料Ｎｏ．１３、１４）を示している。なお、試料Ｎｏ．１３は、従来品のβ−ＯＨ値の水準を示すものである。
【００９１】
【表１】
2010030876.tif 000002
【００９２】
【表２】
2010030876.tif 000003
【００９３】
表中の各試料は、次のようにして作製した。まず、表中のガラス組成およびβ−ＯＨ値になるように、ガラスバッチ等を調合（例えば、Ａｌ２Ｏ３の導入原料として、酸化物原料と水酸化物原料の比率を変更する等）し、白金ポットを用いて１５８０℃で８時間溶融した。その後、溶融ガラスをカーボン板の上に流し出して、基板形状に成形した。得られたガラス基板について、種々の特性を評価した。なお、試料Ｎｏ．９、１０は、ガラスバッチとして、試料Ｎｏ．４のガラスバッチ（Ｃｌ、ＳＯ３を除く）を用いた。   
【００９４】
ガラスのβ−ＯＨ値は、ＦＴ−ＩＲを用いてガラスの透過率を測定し、下記の式を用いて求めた。
【００９５】
β−ＯＨ値   ＝   （１／Ｘ）ｌｏｇ１０（Ｔ1／Ｔ2）
Ｘ：ガラス肉厚（ｍｍ）
Ｔ１：参照波長３８４６ｃｍ−１における透過率（％）
Ｔ２：水酸基吸収波長３６００ｃｍ−１付近における最小透過率（％）
【００９６】
密度は、周知のアルキメデス法によって測定した。
【００９７】
歪点Ｐｓ、徐冷点Ｔａは、ＡＳＴＭ  Ｃ３３６の方法に基づいて測定した。
【００９８】
軟化点Ｔｓは、ＡＳＴＭ  Ｃ３３８の方法に基づいて測定を行った。
【００９９】
高温粘度１０４．０ｄＰａ・ｓ、１０３．０ｄＰａ・ｓ、１０２．５ｄＰａ・ｓにおける温度は、白金球引き上げ法で測定した。
【０１００】
熱膨張係数は、ディラトメーターで測定した値であり、３０〜３８０℃の温度範囲における平均熱膨張係数を示している。
【０１０１】
液相温度は、標準篩３０メッシュ（篩目開き５００μｍ）を通過し、５０メッシュ（篩目開き３００μｍ）に残るガラス粉末を白金ボートに入れ、温度勾配炉中に２４時間保持して、結晶の析出する温度を測定したものである。
【０１０２】
液相粘度は、液相温度におけるガラスの粘度を白金球引き上げ法で測定した値である。
【０１０３】
なお、未強化ガラスと強化ガラスは、ガラスの表層において微視的にガラス組成が異なっているものの、ガラス全体としてガラス組成が実質的に相違していない。したがって、密度、粘度などの特性値については未強化ガラスと強化ガラスは、上記特性が実質的に相違していない。
【０１０４】
試料Ｎｏ．１〜１４の両表面に光学研磨を施した後、イオン交換処理を行った。イオン交換は、４４０℃のＫＮＯ３溶融塩中に各試料を６時間浸漬することで行った。次に、各試料の表面を洗浄した後、表面応力計（株式会社東芝製ＦＳＭ−６０００）で干渉縞の本数とその間隔を観察し、ガラス表面の圧縮応力値と圧縮応力層の厚みを算出した。算出に際し、各試料の屈折率を１．５２、光学弾性定数を２８［（ｎｍ／ｃｍ）／ＭＰａ］とした。
【０１０５】
試料Ｎｏ．１〜１２は、β−ＯＨ値が０．５／ｍｍ以下であったため、表面の圧縮応力値が７００ＭＰａ以上であった。一方、試料Ｎｏ．１３、１４は、β−ＯＨ値が０．５／ｍｍより大きかったため、表面の圧縮応力値が７００ＭＰａ未満であった。
【０１０６】
なお、試料Ｎｏ．１〜１２は、本発明の説明の便宜上、溶融ガラスを流し出し、基板形状に成形した後、イオン交換処理前に光学研磨を行ったが、工業的規模で強化ガラスを生産する場合には、オーバーフローダウンドロー法等でガラス基板を成形し、ガラス基板の両面が未研磨の状態でイオン交換処理することが望ましい。
【産業上の利用可能性】
【０１０７】
以上の説明から明らかなように、本発明の強化ガラスは、携帯電話、デジタルカメラ、ＰＤＡ、タッチパネルディスプレイ等のカバーガラスに好適である。また、本発明の強化ガラスは、これらの用途以外にも、高い機械的強度が要求される用途、例えば、窓ガラス、磁気ディスク用基板、フラットパネルディスプレイ用基板、太陽電池の基板およびカバーガラス、固体撮像素子用カバーガラス、食器への応用が期待できる。